(57)【要約】 【課題】  静電靴の中敷きに適用しても、静電靴の機能を阻害しないダブルラッセル編地を提供する。【解決手段】  このダブルラッセル編地は、表地と裏地、及びこの表地と裏地とを繋ぐ連結糸で構成されている。表地及び／又は裏地は、略六角形状又は略菱形状の透かし目を持つメッシュ状組織となっている。メッシュ状組織を構成している編糸を被覆する状態で導電性発泡合成樹脂膜が設けられている。一方、メッシュ状組織を構成している透かし目の箇所には導電性発泡合成樹脂膜が形成されていない。連結糸は導電性連結糸である。導電性連結糸は、表地及び裏地を構成している編糸に絡んで、この結果、表地及び裏地の表面に露出し、表地又は裏地に設けられている導電性発泡合成樹脂膜と接触している。これにより、このダブルラッセル編地は厚み方向に良好な導電性を有する。【選択図】  図１
2018087391.tif 000002
【特許請求の範囲】
【請求項１】
表地と裏地、及び該表地と該裏地とを繋ぐ連結糸で構成され、該表地と該裏地の少なくともいずれか一方は、略六角形状又は略菱形状の透かし目を持つメッシュ状組織であるダブルラッセル編地において、
前記メッシュ状組織を構成している編糸を被覆する状態で導電性合成樹脂膜が存在し、かつ、前記メッシュ状組織を構成している前記透かし目の箇所には導電性合成樹脂膜が存在せず、
前記連結糸の少なくとも一部は導電性連結糸であって、該導電性連結糸は前記表地及び前記裏地を構成している編糸に絡んで前記表地及び前記裏地の表面に露出し、前記導電性合成樹脂膜と接触していることを特徴とする滑り止め機能及び静電気帯電防止機能を持つダブルラッセル編地。
【請求項２】
導電性合成樹脂膜が導電性発泡合成樹脂膜である請求項１記載の滑り止め機能及び静電気帯電防止機能を持つダブルラッセル編地。
【請求項３】
導電性連結糸は、モノフィラメント糸よりなる芯糸と、該芯糸を囲繞するマルチフィラメント糸よりなる導電糸で構成される鞘糸とからなる請求項１記載の滑り止め機能及び静電気帯電防止機能を持つダブルラッセル編地。
【請求項４】
請求項１記載のダブルラッセル編地が靴底の形状となっている静電靴の中敷き。
【発明の詳細な説明】
【技術分野】
【０００１】
本発明は、滑り止め機能及び静電気帯電防止機能を持つダブルラッセル編地に関し、特に、静電気帯電防止靴（以下、「静電靴」という。）の中敷きとして使用するのに適したダブルラッセル編地に関するものである。
【背景技術】
【０００２】
ダブルラッセル編地は、表地と裏地、及びこの両者を繋ぐ連結糸で構成されており、立体編物とも呼称されるものである。したがって、通気性、通水性、嵩高性及び垂直に起立している連結糸による弾力性のため、クッション材として用いられている。しかしながら、ダブルラッセル編地の表面は、合成樹脂製マルチフィラメント又はモノフィラメントよりなる編糸で構成されているため、滑りやすいということがあった。
【０００３】
このため、本件出願人は、ダブルラッセル編地の表地又は裏地表面に発泡合成樹脂膜を形成し、滑り止め機能を有するダブルラッセル編地を提案した（特許文献１）。そして、このダブルラッセル編地を靴の中敷きとして使用することを試みたところ、靴の中で中敷きが移動しにくくなって履き心地が良好で足蒸れも少なく、快適な中敷きとして使用しうることを確認した。
【０００４】
【特許文献１】特許第４９１９８５５号公報
【発明の開示】
【発明が解決しようとする課題】
【０００５】
さらに、本件出願人は、上記ダブルラッセル編地を安全靴や静電靴の中敷きとして使用することを試みたところ、安全靴には使用しうるものの、静電靴には使用できないことが判明した。静電靴は、靴底が導電性となっており、人体に発生した静電気を靴底から地表に漏洩させて、人体が帯電しないようにし、人体からの静電気のスパークによる火災や爆発を防止するものである。しかるに、上記ダブルラッセル編地は、表地と裏地との間に空間が存在するために、この空間によって絶縁され靴底から静電気が漏洩せず、静電靴として機能しないことが判明したのである。したがって、本発明の課題は、静電靴の中敷きに適用しても、静電靴の機能を阻害しないダブルラッセル編地を提供することにある。
【課題を解決するための手段】
【０００６】
すなわち、本発明は、表地と裏地、及び該表地と該裏地とを繋ぐ連結糸で構成され、該表地と該裏地の少なくともいずれか一方は、略六角形状又は略菱形状の透かし目を持つメッシュ状組織であるダブルラッセル編地において、前記メッシュ状組織を構成している編糸を被覆する状態で導電性合成樹脂膜が存在し、かつ、前記メッシュ状組織を構成している前記透かし目の箇所には導電性合成樹脂膜が存在せず、前記連結糸の少なくとも一部は導電性連結糸であって、該導電性連結糸は前記表地及び前記裏地を構成している編糸に絡んで前記表地及び前記裏地の表面に露出し、前記導電性合成樹脂膜と接触していることを特徴とする滑り止め機能及び静電気帯電防止機能を持つダブルラッセル編地に関するものである。
【０００７】
本発明に係るダブルラッセル編地は、ダブルラッセル編機によって編成され、表地と裏地、及びこの両者を繋ぐ連結糸で構成されてなるものであり、従来周知のものである。ダブルラッセル編地には、表地及び裏地の編組織として種々のものがある。たとえば、二本以上の鎖編糸で編成された編糸によって、略六角形状又は略菱形状の透かし目を持つメッシュ状の組織のものや、鎖編糸と挿入糸とで編成されたプレーンな組織のものもある。本発明では、表地と裏地のいずれか一方又は両方に、前記したメッシュ状の組織のものを採用する。たとえば、表地にメッシュ状組織を採用し、裏地にプレーンな組織を採用してもよいし、その逆であってもよい。また、表地と裏地の両方にメッシュ状組織を採用してもよい。
【０００８】
本発明に係るダブルラッセル編地において、表地及び裏地は、マルチフィラメント糸等を編糸して編成されてなるものである。表地及び／又は裏地の編糸中に、バインダー糸を混入させておくのが好ましい。バインダー糸としては、低融点融着繊維が用いられる。たとえば、低融点成分を鞘とし、高融点成分を芯とした芯鞘型繊維が用いられる。低融点成分及び高融点成分の組み合わせとしては、低融点ポリエステル／高融点ポリエステルや低融点ナイロン／高融点ナイロン等が用いられる。具体的には、商品名「メルセット」（ユニチカ株式会社製）、「コルネッタ」（ユニチカトレーディング株式会社製）又は「フロールＭ」（同前）等が用いられる。バインダー糸を混入させた場合、加熱処理することによって、表地及び／又は裏地の編糸を構成する各フィラメント間が融着される。これによって、表地及び／又は裏地の形態安定性が向上し、ひいてはダブルラッセル編地全体の形態安定性も向上するという利点がある。
【０００９】
本発明では、メッシュ状組織となっている表地及び／又は裏地の編糸表面に、導電性合成樹脂膜が接触して形成されている。したがって、編糸の存在しない、略六角形状や略菱形状の透かし目の箇所には、導電性合成樹脂膜又はその他の合成樹脂膜は形成されていない。透かし目に合成樹脂膜が形成されると、ダブルラッセル編地の特徴である通水性や通気性が低下するからである。また、表地及び裏地の両方がメッシュ状組織となっている場合において、導電性合成樹脂膜は、表地又は裏地のいずれか一方のみに形成してもよいし、表地及び裏地の両方に形成してもよい。
【００１０】
導電性合成樹脂膜は、導電性発泡合成樹脂膜であるのが好ましい。発泡合成樹脂膜とは、内部に気泡を持つ合成樹脂膜のことである。気泡は、どのようにして形成されてもよいが、特に熱膨張性マイクロカプセルを用い、これを膨張せしめることによって形成するのが好ましい。つまり、熱膨張性マイクロカプセルを加熱して、マイクロカプセルの外殻を膨張させることにより、膨張マイクロカプセルの内包部が気泡となるのである。また、マイクロカプセルが膨張して外殻が破れた場合であっても、内包されていたガスが合成樹脂膜中に残存すれば、それが気泡となる。
【００１１】
合成樹脂膜に導電性を付与するには、種々の方法があるが、一般に合成樹脂膜中に導電剤を混合する方法が採用される。導電剤としては、従来公知のものが用いられ、たとえばカーボンブラック等が用いられる。その他、合成樹脂として導電性ポリマーを用いて、合成樹脂膜に導電性を付与してもよい。
【００１２】
本発明において、表地と裏地は導電性連結糸で繋がれており、この導電性連結糸は、表地及び裏地を構成している編糸に絡み、この結果、表地及び裏地の表面に露出した状態となっている。したがって、メッシュ状組織となっている表地及び／又は裏地表面に、導電性合成樹脂膜が形成されている場合において、導電性連結糸は導電性合成樹脂膜と接触した状態となる。導電性連結糸は、表地と裏地を繋ぐ全ての連結糸が導電性連結糸であってもよいし、一部の連結糸が導電性連結糸で他は非導電性連結糸であってもよい。たとえば、全ての連結糸中において、その１〜５割が導電性連結糸であってもよい。導電性連結糸としては、従来公知の導電糸が用いられ、たとえば、カーボンブラックが混練されたモノフィラメント糸やマルチフィラメント糸が用いられる。特に、連結糸としての剛性と導電性とを兼備させるために、非導電性モノフィラメント糸を芯糸とし、この芯糸表面を囲繞するマルチフィラメント糸よりなる導電糸で構成される鞘糸とからなる導電糸を用いるのが好ましい。
【００１３】
導電性合成樹脂膜は、メッシュ状組織を構成している編糸及びこの編糸に絡んでいる導電性連結糸に接触する状態で設けられているのであるが、好ましい態様としては、以下のような態様で導電性発泡合成樹脂膜が形成されているのがよい。すなわち、メッシュ状組織を構成している編糸を略囲繞する状態で設けられているのが好ましい。ここで、編糸を略囲繞するとは、表地及び／又は裏地を構成している編糸表面を完全に覆い、一部はこの編糸裏面まで回り込んでいるという意味である。さらに、この編糸表面と導電性発泡合成樹脂膜との間には、空洞が設けられており、編糸裏面に回り込んでいる導電性発泡合成樹脂膜は、編糸と結合している状態である。したがって、導電性発泡合成樹脂膜は、編糸表面との間に空洞を保持しながら、編糸から脱落することなく、編糸及び編糸に絡んでいる導電性連結糸に接触した状態となっているのである。また、この場合、編糸裏面に回り込んだ導電性発泡合成樹脂膜は、導電性連結糸と接触した状態になることもある。
【００１４】
ダブルラッセル編地に、前述した状態の導電性発泡合成樹脂膜を形成する好ましい方法は、以下のとおりである。まず、導電剤及び熱膨張性マイクロカプセルを含有する水性樹脂エマルジョンを準備する。導電剤としては、たとえば、カーボンブラックが用いられる。また、熱膨張性マイクロカプセルとは、加熱したときにガス化する液体物質を、熱可塑性樹脂の殻壁で内包したプラスチック微小球（粒径は１０〜３０μｍ程度）のことであり、加熱により殻壁内部のガス圧が増し同時に熱可塑性樹脂の殻壁が軟化することで膨張するものである。加熱したときにガス化する液体物質としては、低沸点炭化水素や芳香族炭化水素等の有機溶剤、又はアジト化合物やヒドラジド化合物等の分解ガス発生物質等が用いられる。有機溶剤の場合は、加熱することにより、揮発してガス化する。また、分解ガス発生物質は、加熱することにより、化合物が分解して、炭酸ガスや窒素ガス等を発生しガス化する。具体的に用いられる熱膨張性マイクロカプセルとしては、エクスパンセル（ケマ・ノーベル社製）、マイクロスフェアーＦ５０、マイクロスフェアーＦ６０（松本油脂製薬社製）、アドバンセルＥＭ（積水化学工業社製）等が用いられる。また、予め水性合成樹脂エマルジョンと熱膨張性マイクロカプセルとが混合されている、フォーミングバインダーＳＴＲ７２８（松井色素化学工業所社製）を用いることもできる。
【００１５】
水性樹脂エマルジョンとしては、酢酸ビニルホモポリマーエマルジョン、酢酸ビニルコポリマーエマルジョン、エチレン−酢酸ビニル共重合エマルジョン、アクリル系エマルジョン、アクリル−スチレン系共重合エマルジョン、塩化ビニリデンエマルジョン、ウレタン系エマルジョン、ポリオレフィン系エマルジョン等が用いられる。水性樹脂エマルジョンは、それを塗布して乾燥すると、水分が蒸発すると共に、重合体粒子が凝集して皮膜を形成するものである。導電剤及び熱膨張性マイクロカプセルを含有する水性樹脂エマルジョンは、市販の水性樹脂エマルジョンに、市販の導電剤及び熱膨張性マイクロカプセルを添加混合すれば、容易に得ることができる。また、この際、架橋剤、顔料、防黴剤、香料、抗菌剤等の任意成分を添加混合してもよい。導電剤の添加量は、重合体粒子が凝集して皮膜を形成したときに、カーボンブラック等の導電剤同士が接触する程度であればよく、一般的には５〜２０質量部程度である。また、熱膨張性マイクロカプセルの添加量は、任意であるが、一般的には０．０１〜２質量部程度である。
【００１６】
ダブルラッセル編地の表地及び／又は裏地であって、メッシュ状組織を構成している編糸表面に、導電剤及び熱膨張性マイクロカプセルを含有する水性樹脂エマルジョンを塗布する。塗布量は、編糸表面に十分にエマルジョンが付着する程度であって、裏面には水性樹脂エマルジョンが流動していかない程度に、適宜調整する。また、この塗布は、表地及び／又は裏地全面に施してよいし（もちろん、透かし目の箇所には塗布しない。）、部分的にストライプ状や千鳥模様状に塗布してもよい。ここで、導電剤及び熱膨張性マイクロカプセルを含有する水性樹脂エマルジョンの粘度は、１５０００〜２００００ｃｐ（２５℃、Ｂ型粘度計にて測定）程度であるのが好ましい。粘度が１５０００ｃｐ未満になると、編糸表面に塗布しても、水性樹脂エマルジョンが編糸表面に滞留せず、導電性連結糸等を通って裏面まで流動してしまう傾向が生じる。また、粘度が２００００ｃｐを超えると、編糸表面に均一に付着しにくくなる傾向が生じる。編糸表面への塗布は、従来公知の方法で行うことができるが、グラビアロールに転写された水性樹脂エマルジョンを、編糸表面に再転写して行うのが好ましい。この方法により、比較的均一に、水性樹脂エマルジョンを編糸表面に塗布することができる。
【００１７】
水性樹脂エマルジョンを塗布した後、乾燥工程に導入する。乾燥温度は任意であるが、一般的に、１００〜１４０℃程度であるのが好ましい。乾燥温度が１００℃未満であると、水性樹脂エマルジョンから水分を蒸発させて皮膜形成するのに長時間必要になったり、熱膨張性マイクロカプセルが十分に膨張しない傾向となる。また、乾燥温度が１４０℃を超えると、水性樹脂エマルジョンによる皮膜形成よりも、熱膨張性マイクロカプセルの膨張が先行し、皮膜表面があばた状になる傾向が生じる。つまり、乾燥温度及び乾燥時間については、皮膜形成とマイクロカプセルの膨張とのバランスを考慮して、適宜調整する。
【００１８】
上記した好ましい方法においては、メッシュ状組織の編糸表面に水性樹脂エマルジョンを塗布するので、水性樹脂エマルジョンは平面方向に流動せずに、編糸の裏面に流動し、一部連結糸に到達する。これによって、編糸が導電性発泡合成樹脂膜で略囲繞された状態を現出することができる。また、水性樹脂エマルジョンを使用しているので、皮膜形成は重合体粒子の凝集により行われ、この凝集の際にマイクロカプセルが膨張する。したがって、凝集と膨張とのバランスにより、合成樹脂膜に適度の気泡が発生すると共に、合成樹脂膜自体の体積が増加してゆく。導電性発泡合成樹脂膜は、編糸を略囲繞した状態となって、編糸裏面では導電性連結糸に接触しているので、体積の増加分によって、編糸表面側から上方（導電性連結糸の反対方向）へ持ち上がり、導電性発泡合成樹脂膜と編糸表面の間に空洞が生じるのである。
【００１９】
本発明に係るダブルラッセル編地は、導電性合成樹脂膜と導電性連結糸の存在によって、滑り止め機能及び静電気帯電防止機能を持つものである。したがって、このダブルラッセル編地を靴底の形状に合致するように裁断して中敷きとし、これを静電靴に用いると、人体に帯電した静電気を良好に地表に漏洩するものとなる。よって、静電靴の中敷きとして好適なものである。なお、本発明に係るダブルラッセル編地は、静電靴の中敷きに限定されず、その他の用途にも用いうるものである。たとえば、床と絨毯や敷物の間に敷いて、絨毯や敷物の滑りを防止するためのクッション材として、また、椅子の座部や背もたれ部に適用して、人が座ったときの滑りを防止するクッション材として用いることもできる。
【発明の効果】
【００２０】
本発明に係るダブルラッセル編地を、静電靴の靴底上面に導電性合成樹脂膜が当接し、足裏表面に導電性合成樹脂膜が設けられていない表地が当接するように適用した場合、以下のような作用効果を奏する。すなわち、人体に発生した静電気は、足裏から表地の編糸に絡んで表地表面に露出している導電性連結糸を通って、裏地表面に至り、さらに導電性合成樹脂膜を通って静電靴の靴底から地表に漏洩する。よって、本発明に係るダブルラッセル編地を静電靴の中敷きとして適用した場合、ダブルラッセル編地の厚み方向に導電性が良好で、静電靴の機能を阻害しないという効果を奏する。加えて、静電靴の中で移動しにくいため、履き心地が良好で足蒸れの少ない快適な静電靴が得られるという効果も奏する。
【実施例】
【００２１】
以下、実施例に基づいて本発明を説明するが、本発明は実施例に限定されるものではない。本発明は、導電性連結糸を用いた特定の組織のダブルラッセル編地表面に、導電性合成樹脂膜を設けることにより、滑り止め機能と厚み方向の導電機能を兼備するダブルラッセル編地が得られるものとして解釈されるべきである。
【００２２】
実施例１
［導電性連結糸の準備］
芯糸を１号ナイロンモノフィラメント糸とし、この芯糸表面に、２８デシテックス／２フィラメントの導電糸（ユニチカトレーディング社製、商品名「メガーナＥ７」）を用い８００Ｔ／Ｍの条件で下撚りカバーリングを施した。次いで、上記導電糸を用いて、下撚りカバーリングの上に、８００Ｔ／Ｍの条件で上撚りカバーリングを施した。以上のようにして、芯糸表面が導電糸の鞘糸で被覆された導電性連結糸を得た。この導電連結糸の総繊度は３１０デシテックスで、フィラメン数は５フィラメントである。
【００２３】
［ダブルラッセル編地の準備］
６枚筬を具備したダブルラッセル編機を用いて、Ｌ1〜Ｌ6筬に、下記糸条を供給した。
Ｌ1：２８０デニール／２４フィラメントの黒原着のポリエステルマルチフィラメント糸
Ｌ2：２８０デニール／２４フィラメントの黒原着のポリエステルマルチフィラメント糸
Ｌ3：１号ナイロンモノフィラメント糸
Ｌ4：１号ナイロンモノフィラメント糸と導電連結糸とを、５：１の配列で供給した。
Ｌ5：２８０デニール／２４フィラメントの黒原着のポリエステルマルチフィラメント糸
Ｌ6：３０番手双糸の低融点ポリエステルバインダー糸
【００２４】
そして、図１に示す組織で編成した。図１に示す組織を４テンポ表示すると、以下のとおりである。
Ｌ1：２１１１／１２２２／１０１１／１２１１／１０１１／１２１１／１０１１／１２２２／２１２２／２３２２／２１２２／２３２２／２１２２／２３２２
Ｌ2：１２２２／２１２２／２３２２／２１２２／２３２２／２１２２／２３２２／２１１１／１２１１／１０１１／１２１１／１０１１／１２１１／１０１１
Ｌ3：２１１０／１２１０／１２１０／１２１０／１２１０／１２１０／１２１０／１２２３／１２２３／２１２３／２１２３／２１２３／２１２３／２１２３
Ｌ4：１２２３／２１２３／２１２３／２１２３／２１２３／２１２３／２１２３／２１１０／１２１０／１２１０／１２１０／１２１０／１２１０／１２１０
Ｌ5：１１１２／１１１０／１１１２／１１１０／１１１２／１１０１／１１１２／２２２１／２２２３／２２２１／２２２３／２２２１／２２２３／２２２１
Ｌ6：２２２１／２２２３／２２２１／２２２３／２２２１／２２２３／２２２１／１１１２／１１１０／１１１２／１１１０／１１１２／１１１０／１１１２
【００２５】
得られたダブルラッセル編地は、表地及び裏地が略六角形状の透かし目を持つメッシュ状組織で構成された黒色の布地であり、この表地及び裏地が連結糸（１号ナイロンモノフィラメント糸と導電性連結糸）で連結されたものであった。また、導電性連結糸は、表地及び裏地のポリエステルマルチフィラメント糸と絡んで、表地及び裏地表面に露出していた。そして、これを１６０℃の条件で加熱処理し、２００ｃｍ巾にプレセットした。この加熱処理によって、低融点ポリエステルバインダー糸の表面は溶融又は軟化し、黒原着のポリエステルマルチフィラメントが融着した。この結果、裏地の形態安定性が向上し、そのため、ダブルラッセル編地全体も、形態安定性が向上した。
【００２６】
［水性樹脂エマルジョンの準備］
下記組成の粘度約１９０００ｃｐの水性樹脂エマルジョンを準備した。
発泡バインダー                                            ２質量部
［フォーミングバインダー３ＤＥ（松井色素化学工業所社製の熱膨張性アクリル系エマルジョン）］
アクリル樹脂                                            ７６質量部
［バインダー０４０２Ｅ（松井色素化学工業所社製のアクリル樹脂エマルジョン）］
架橋剤                                                    ４質量部
［フィクサーＦＥ（松井色素化学工業所社製のポリエチレン尿素系架橋剤）］
導電剤                                                  １１質量部
［ライオンペーストＷ３１１Ｎ（ライオンスペシャリティケミカル社製のカーボンブラック含有ペースト］
水                                                            適量
【００２７】
準備した水性樹脂エマルジョンを樹脂槽に入れて、グラビアロールでピックアップして、グラビアロールからダブルラッセル編地の裏地に転写した。転写後、１３０℃の条件で加熱処理し、導電性発泡合成樹脂膜を裏地の編糸表面に備えたダブルラッセル編地を得た。
【００２８】
実施例２
［導電性連結糸の準備］
芯糸を１号ナイロンモノフィラメント糸とし、この芯糸表面に、２８デシテックス／２フィラメントの導電糸（ユニチカトレーディング社製、商品名「メガーナＥ７」）を用い８００Ｔ／Ｍの条件でカバーリングを施し、導電性連結糸を得た。この導電連結糸の総繊度は２７５デシテックスで、フィラメン数は３フィラメントである。
実施例１で用いて導電性連結糸に代えて、上記した導電性連結糸を用いる他は、実施例１と同一の条件でダブルラッセル編地を得た。
【００２９】
実施例１及び２で得られたダブルラッセル編地を鉄板上に載置し、その表面に電極（プロスタット社製「ＰＲＯＳＴＡＴ  ＰＲ８０１Ｗ−５ポンド」）を載せて、鉄板と電極によりダブルラッセル編地を挟み込み、電気抵抗測定器（プロスタット社製「ＰＲＯＳＴＡＴ  ＰＲＳ８０１」）を用いて、ダブルラッセル編地の厚み方向の電気抵抗値を測定したところ、実施例１のものは２．２×１０5Ωであり、実施例２のものは８．０×１０5Ωであった。したがって、実施例で得られたダブルラッセル編地は、導電性が良好で静電気を良好に漏洩せしめるものであることが分かる。
【図面の簡単な説明】
【００３０】
【図１】実施例１及び２で採用したタブルラッセル編地の編組織図である。
【図１】
2018087391.tif 000003